(57)【要約】【課題】サングラス、視力矯正用の眼鏡、シ−ルドなどに使用した場合に、自然な色調で装着時に著しい色調変化が少なく、コントラスト（視認性）の良い合成樹脂レンズを提供する。【解決手段】熱可塑性樹脂に、５７０〜６１０ｎｍに光線透過率の極小値を持つブルー系色素と、３８０〜５００ｎｍのブルーライト光の内、４００〜４４０ｎｍに光線透過率の極大値を、４８０〜５２０ｎｍの光線透過率の極小値を持つピンク系色素を含有させて、５７０〜６１０ｎｍに光線透過率の極小値を有し、透過色調を無彩色系レンズにしている。【選択図】なし【特許請求の範囲】
【請求項１】
熱可塑性樹脂に、５７０〜６１０ｎｍに光線透過率の極小値を持つブルー系色素と、３８０〜５００ｎｍのブルーライト光の内、４００〜４４０ｎｍに光線透過率の極大値を、４８０〜５２０ｎｍの光線透過率の極小値を持つピンク系色素を含有させて、５７０〜６１０ｎｍに光線透過率の極小値を有し、透過色調を無彩色系レンズにしたことを特徴とする合成樹脂レンズ。
【請求項２】
熱可塑性樹脂に、５７０〜６１０ｎｍに光線透過率の極小値を持つブルー系色素と、３８０〜５００ｎｍのブルーライト光の内、４００〜４４０ｎｍに光線透過率の極大値を、４８０〜５２０ｎｍの光線透過率の極小値を持つピンク系色素を含有させて、５７０〜６１０ｎｍに光線透過率の極小値を有したシートを、透明の熱可塑性樹脂レンズに貼り付けたことを特徴とする合成樹脂レンズ。
【請求項３】
前記ブルー系色素の含有率が０. ００４〜０.００ ５ｗｔ％、前記ピンク系色素の含有率が０. ００８〜０. ００９ｗｔ％であることを特徴とする請求項１または２記載の合成樹脂レンズ。
【請求項４】
前記ブルー系色素と前記ピンク系色素の含有比が１：２であることを特徴とする請求項３記載の合成樹脂レンズ。
【請求項５】
前記レンズ表面に可視光線を反射する蒸着膜を備えたことを特徴とする請求項１記載の合成樹脂レンズ。
【請求項６】
前記レンズ表面に偏光度９０〜１００％のグレー系偏光膜を備えたことを特徴とする請求項１記載の合成樹脂レンズ。
【請求項７】
前記レンズ表面に可視光線を反射する蒸着膜および偏光度９０〜１００％のグレー系偏光膜を備えたことを特徴とする請求項１記載の合成樹脂レンズ。
【請求項８】
前記シート表面に可視光線を反射する蒸着膜を備えたことを特徴とする請求項２記載の合成樹脂レンズ。
【請求項９】
前記シート表面に偏光度９０〜１００％のグレー系偏光膜を備えたことを特徴とする請求項２記載の合成樹脂レンズ。
【請求項１０】
前記シート表面に可視光線を反射する蒸着膜および偏光度９０〜１００％のグレー系偏光膜を備えたことを特徴とする請求項２記載の合成樹脂レンズ。
【発明の詳細な説明】
【技術分野】
【０００１】
この発明は、サングラス、視力矯正用の眼鏡、シ−ルドなどに使用できる合成樹脂レンズに関するものである。
【背景技術】
【０００２】
従来、眼鏡（サングラス、視力矯正）用レンズにおいて、視認性の良いレンズとして、可視光線のなかで散乱しやすい３８０ｎｍ〜５００ｎｍの青色光線の波長領域を吸収または反射するレンズが存在する。このレンズは、散乱光を遮蔽し、結果として遠景がすっきり、ハツキリ見える視認性の良いレンズとして販売されている。
【０００３】
さらに、眼鏡用レンズにおいて、防眩効果があり、かつ裸眼と眼鏡装着時においても色調変化が少ないレンズとしては、無彩色系のグレー系レンズが存在する。
【０００４】
また、文献に記載された眼鏡用レンズとして、標準比視感度曲線の中心波長近傍に極大吸収値を有する有機色素と共に紫外線吸収剤および青色光吸収剤を含有し、５５０〜５８５ｎｍの波長範囲に透過率曲線の極小値を有し、該極小値での透過率が２５％以下、５９０〜６６０ｎｍの波長範囲における平均透過率が１５％以上、かつ、４７０〜５５０ｎｍの波長範囲における平均透過率が１０％以上である合成樹脂基材からなるものが存在する（特許文献１）。
【先行技術文献】
【特許文献】
【０００５】
【特許文献１】特開平９−４３５５０号公報
【発明の概要】
【発明が解決しようとする課題】
【０００６】
しかしながら、上記従来の青色光線の波長領域を吸収または反射する眼鏡用レンズでは、青色光が減光されているため、ピンク・オレンジ・アンバー系の色調をしている。そのため裸眼と眼鏡装着時においては色調変化があり、物体色がブルー系の場合は色分別がしにくいことがあるという問題点を有していた。
【０００７】
さらに、上記従来の無彩色系のグレー系眼鏡用レンズでは、可視光線をほぼ均一に減光するため、視認性は裸眼同等または可視光線透過率量が低くなり低下するという問題点を有していた。
【０００８】
また、特許文献１に示された従来の眼鏡用レンズでは、太陽光線の眩しさを軽減し、橙色光に対する高い透過率によりトンネル内でのナトリウムランプの照明（中心波長５８９ｎｍ）にも順応できるとしているが、この眼鏡用レンズにおいても裸眼と眼鏡装着時においては色調変化があるという問題点を有していた。
【０００９】
そこで、この発明は、上記従来の問題点を解決することをその課題としており、サングラス、視力矯正用の眼鏡、シ−ルドなどに使用した場合に、自然な色調で装着時に著しい色調変化が少なく、コントラスト（視認性）の良い合成樹脂レンズを提供することを目的としてなされたものである。
【課題を解決するための手段】
【００１０】
この発明の合成樹脂レンズは、熱可塑性樹脂に、５７０〜６１０ｎｍに光線透過率の極小値を持つブルー系色素と、３８０〜５００ｎｍのブルーライト光の内、４００〜４４０ｎｍに光線透過率の極大値を、４８０〜５２０ｎｍの光線透過率の極小値を持つピンク系色素を含有させて、５７０〜６１０ｎｍに可視光線透過率の極小値を有し、透過色調を無彩色系レンズにしている。
【００１１】
さらに、この発明の合成樹脂レンズは、熱可塑性樹脂に、５７０〜６１０ｎｍに光線透過率の極小値を持つブルー系色素と、３８０〜５００ｎｍのブルーライト光の内、４００〜４４０ｎｍに光線透過率の極大値を、４８０〜５２０ｎｍの光線透過率の極小値を持つピンク系色素を含有させて、５７０〜６１０ｎｍに可視光線透過率の極小値を有したシートを、透明の熱可塑性樹脂レンズに貼り付けている。
【００１２】
そして、この発明の合成樹脂レンズでは、前記ブルー系色素の含有率が０. ００４〜０. ００５ｗｔ％、前記ピンク系色素の含有率が０. ００８〜０. ００ ９ｗｔ％であるものとしている。
【００１３】
この発明の合成樹脂レンズでは、前記ブルー系色素と前記ピンク系色素の含有比が１：２であるものとしている。
【００１４】
この発明の合成樹脂レンズでは、前記レンズ表面に可視光線を反射する蒸着膜を備えたものとしている。
【００１５】
この発明の合成樹脂レンズでは、前記レンズ表面に偏光度９０〜１００％のグレー系偏光膜を備えたものとしている。
【００１６】
この発明の合成樹脂レンズでは、前記レンズ表面に可視光線を反射する蒸着膜および偏光度９０〜１００％のグレー系偏光膜を備えたものとしている。
【００１７】
この発明の合成樹脂レンズでは、前記シート表面に可視光線を反射する蒸着膜を備えたものとしている。
【００１８】
この発明の合成樹脂レンズでは、前記シート表面に偏光度９０〜１００％のグレー系偏光膜を備えたものとしている。
【００１９】
この発明の合成樹脂レンズでは、前記シート表面に可視光線を反射する蒸着膜および偏光度９０〜１００％のグレー系偏光膜を備えたものとしている。
【発明の効果】
【００２０】
この発明の合成樹脂レンズは、以上に述べたように構成されているので、サングラス、視力矯正用の眼鏡、シ−ルドなどに使用した場合に、自然な色調で装着時に著しい色調変化が少なく、コントラスト（視認性）の良いものとなる。
【図面の簡単な説明】
【００２１】
【図１】実施例１で得たこの発明の合成樹脂レンズの可視光線透過率を示すグラフである。
【発明を実施するための形態】
【００２２】
以下、この発明の合成樹脂レンズを実施するための形態を、詳細に説明する。
【００２３】
この発明の合成樹脂レンズは、熱可塑性樹脂に、ブルー系色素とピンク系色素を含有させて、５７０〜６１０ｎｍに光線透過率の極小値を有し、透過色調を無彩色系レンズにしている。
【００２４】
さらに、この発明の合成樹脂レンズは、熱可塑性樹脂に、ブルー系色素とピンク系色素を含有させて、５７０〜６１０ｎｍに可視光線透過率の極小値を有したシートを、透明の熱可塑性樹脂レンズに貼り付けたものとしている。
【００２５】
そして、このレンズの可視光線透過率は、１０〜７０％とするのが好ましく、なかでも２０〜５５ ％とするのがより好ましい。
【００２６】
前記レンズの厚みは、１〜１２ｍｍとするのが好ましく、１. ２〜２. ６ｍｍとするのがより好ましい。前記シートの厚みは、０. ３〜１. ２ｍｍとするのが好ましい。
【００２７】
なお、この発明において無彩色系とは、ＪＩＳ  Ｚ８７０１によるＸＹＺ表色系の色度座標のうち、ＪＩＳ  Ｚ８１１０のＸＹＺ表色系の色度区分の白の範囲とする。
【００２８】
熱可塑性樹脂としては、ポリカーボネート、透明ポリアミド、ウレタン、アクリル等を使用することができる。
【００２９】
ブルー系色素としては、５７０〜６１０ｎｍに光線透過率の極小値を持つものとしており、テトラアザポルフィリン化合物、アザポリフィリン化合物等を使用することができる。
【００３０】
ピンク系色素としては、３８０〜５００ｎｍのブルーライト光の内、４００〜４４０ｎｍに光線透過率の極大値を、４８０〜５２０ｎｍの光線透過率の極小値を持つものとしており、１, ４−ヒドロキシアントラキノン、ビオラントロン、１−（２−ニトロフェニラゾ）−２−ナフトール等を使用することができる。
【００３１】
この発明の合成樹脂レンズにおいて、前記ブルー系色素の含有率は、０. ００１〜０．１０ｗｔ％としており、０. ００４〜０. ００５ｗｔ％とするのが好ましく、前記ピンク系色素の含有率は、０. ００５〜０.１５ｗｔ％としており、０. ００８〜０. ００９ｗｔ％とするのが好ましい。
【００３２】
さらに、この発明の合成樹脂レンズにおいて、前記ブルー系色素と前記ピンク系色素の含有比は、４：９〜５：８としており、１：２とするのが好ましい。
【００３３】
この発明の合成樹脂レンズは、前記無彩色系レンズ表面やシート表面に、可視光線を反射するシルバー系の蒸着膜を備えたものとすることができる。この場合、前記蒸着膜を備える前のレンズやシ−トの可視光線透過率は３５〜６０％とするのが好ましく、前記蒸着膜を備えた後のレンズやシートの可視光線透過率は１５〜５０％とするのが好ましい。前記蒸着膜としては、金属クロム、アルミ、チタン、あるいはＳｉＯ、ＳｉＯ2 、ＴｉＯ2 、Ｔｉ3 Ｏ5 、ＺｒＯ2 等を真空蒸着してなる積層膜としている。
【００３４】
この発明の合成樹脂レンズは、前記無彩色系レンズ表面やシート表面やシート表面に、偏光度９０〜１００％のグレー系偏光膜を備えたものとすることができる。この場合のレンズやシートの可視光線透過率は、１５〜３５％とするのが好ましい。前記グレー系偏光膜としては、ポリビニルアルコールの偏光膜をポリカーボネート、トリアセテート、ポリアミド等の透明のフィルムを保護層として貼りあわせたシートとしている。
【００３５】
さらに、この発明の合成樹脂レンズは、前記無彩色系レンズ表面やシート表面に、偏光度９０〜１００％のグレー系偏光膜を備え、その表面に可視光線を反射する蒸着膜を備えたものとしてもよい。この場合、前記グレー系偏光膜を備えたレンズの可視光線透過率は１５〜５０％とするのが好ましく、前記蒸着膜を備えたレンズの可視光線透過率は１０〜３５％とするのが好ましい。
【００３６】
この発明の合成樹脂レンズは、前記無彩色系レンズ表面に、透明の熱可塑性樹脂レンズを備えたものとしてもよい。
【００３７】
さらに、この発明の合成樹脂レンズは、前記無彩色系レンズ表面に、透明の熱可塑性樹脂レンズを備え、その透明の熱可塑性樹脂レンズの表面に前記蒸着膜を備えたものとしてもよい。
【００３８】
また、この発明の合成樹脂レンズは、前記無彩色系レンズ表面に、透明の熱可塑性樹脂レンズを備え、その透明の熱可塑性樹脂レンズの表面に前記グレー系偏光膜を備えたものとしてもよい。
【００３９】
さらにまた、この発明の合成樹脂レンズは、前記無彩色系レンズ表面に、透明の熱可塑性樹脂レンズを備え、その透明の熱可塑性樹脂レンズの表面に前記蒸着膜と前記グレー系偏光膜を備えたものとしてもよい。
【００４０】
なお、この発明の合成樹脂レンズは、色度図によると、Ｘ：０. ２５±０. ０２、Ｙ：０. ２７±０. ０２のブルー系色素と、Ｘ：０. ３９±０. ０２、Ｙ：０. ３４±０. ０２のピンク系色素を熱可塑性樹脂に含有させた結果、Ｘ：０. ２８±０. ０２、Ｙ：０. ２９±０. ０２の無彩色系レンズとなった。
【００４１】
以下、この発明の合成樹脂レンズを実施例に基づいて、詳細に説明する。
【００４２】
〔実施例１〕
ポリカーボネート樹脂１ｋｇ当たり、ブルー系色素としてテトラアザポルフィリン化合物を０. ０４５０ｇ、ピンク系色素として１, ４−ヒドロキシアントラキノンを０. ０８８２ｇを練り込んで、外径７９ｍｍ、中心レンズ厚１．８ｍｍの眼鏡用レンズ、厚さ１．８ｍｍのヘルメット用シールドにそれぞれ成形した。この実施例で得た眼鏡用レンズおよびヘルメット用シールドの可視光線透過率を図１に示す。
【００４３】
〔実施例２〕
実施例１で得たレンズおよびシールドの表面に、それぞれクロムを真空蒸着してシルバーミラーのサングラス用レンズおよびヘルメット用シールドとした。
【００４４】
〔実施例３〕
実施例１で得たレンズおよびシールドの表面に、それぞれグレー系偏光膜を貼り付けて偏光グレーのサングラス用レンズおよびヘルメット用シールドとした。
【００４５】
〔実施例４〕
実施例１で得たレンズおよびシールドの表面に、それぞれグレー系偏光膜を貼り付けて、さらにその表面にクロムを真空蒸着し、サングラス用レンズおよびヘルメット用シールドとした。
【００４６】
〔実施例５〕
ポリカーボネート樹脂１ｋｇ当たり、ブルー系色素としてテトラアザポルフィリン化合物を０. ０４５０ｇ、ピンク系色素として１, ４−ヒドロキシアントラキノンを０. ０８８２ｇを練り込んで、厚さ１．０ｍｍのシ−トを得た。このシートを、別に成形した外径８０ｍｍ、中心レンズ厚１０ｍｍの透明の眼鏡用レンズ、および別に成形した厚さ２ｍｍの透明のヘルメット用シールドの表面にそれぞれ貼り付けた。
【００４７】
〔実施例６〕
実施例５で得たレンズおよびシールドの表面に、それぞれクロムを真空蒸着してシルバーミラーのサングラス用レンズおよびヘルメット用シールドとした。
【００４８】
〔実施例７〕
実施例５で得たレンズおよびシールドの表面に、それぞれグレー系偏光膜を貼り付けて偏光グレーのサングラス用レンズおよびヘルメット用シールドとした。
【００４９】
〔実施例８〕
実施例５で得たレンズおよびシールドの表面に、それぞれグレー系偏光膜を貼り付けて、さらにその表面にクロムを真空蒸着し、サングラス用レンズおよびヘルメット用シールドとした。
【００５０】
〔実施例９〕
ポリカーボネート樹脂１ｋｇ当たり、ブルー系色素としてテトラアザポルフィリン化合物を０. ０４５０ｇ、ピンク系色素として１, ４−ヒドロキシアントラキノンを０. ０８８２ｇを練り込んで、厚さ１．２ｍｍのシ−トを得た。このシートの表面に、グレー系偏光膜を貼り付けて偏光グレーのヘルメット用シールドとした。
【００５１】
〔実施例１０〕
実施例９で得たシールドのグレー系偏光膜の表面に、クロムを真空蒸着して、偏光グレーでシルバーミラーのヘルメット用シールドとした。
【図１】
2013083839.tif 000002